(57)【要約】【課題】丈夫で吸水性に優れ、かつ、交換頻度が低い、良質なシャワートイレ用トイレットロールを提供することを目的とする。【解決手段】２プライに積層され、エンボスパターンが付与されたトイレットペーパー１ｘをロール状に巻取ったトイレットロールであって、エンボスパターンは、２プライの各々に設けられた、ダブルエンボスパターンであり、トイレットペーパー１ｘのシート１枚あたりの坪量が１３ｇ／ｍ２以上１９ｇ／ｍ２以下、紙厚が１．２ｍｍ／１０枚以上１．９ｍｍ／１０枚以下であり、巻長が２０ｍ以上４０ｍ以下、巻直径ＤＲが１０４ｍｍ以上１２０ｍｍ以下、巻密度が０．５２ｍ／ｃｍ２以上０．９２ｍ／ｃｍ２以下、である、シャワートイレ用トイレットロール１を提供する。【選択図】図１
2019010366.tif 000002
【特許請求の範囲】
【請求項１】
２プライに積層され、エンボスパターンが付与されたトイレットペーパーをロール状に巻取ったトイレットロールであって、
前記エンボスパターンは、２プライの各々に設けられた、ダブルエンボスパターンであり、
トイレットペーパーのシート１枚あたりの坪量が１３ｇ／ｍ２以上１９ｇ／ｍ２以下、紙厚が１．２ｍｍ／１０枚以上１．９ｍｍ／１０枚以下であり、
巻長が２０ｍ以上４０ｍ以下、巻直径が１０４ｍｍ以上１２０ｍｍ以下、巻密度が０．５２ｍ／ｃｍ２以上０．９２ｍ／ｃｍ２以下、である、シャワートイレ用トイレットロール。
【請求項２】
ＪＩＳ  Ｐ  ８１１３に基づく、トイレットペーパーの、乾燥時の縦方向の引張強さＤＭＤＴが４００ｇｆ／２５ｍｍ以上１０００ｇｆ／２５ｍｍ以下、乾燥時の横方向の引張強さＤＣＤＴが９０ｇｆ／２５ｍｍ以上２３０ｇｆ／２５ｍｍ以下、である、請求項１に記載のシャワートイレ用トイレットロール。
【請求項３】
針葉樹晒クラフトパルプを２０質量％以上６０質量％以下含有する、請求項１又は２に記載のシャワートイレ用トイレットロール。
【請求項４】
エンボスパターンの深さが、１００μｍ以上３００μｍ以下である、請求項１から３のいずれかに記載のシャワートイレ用トイレットロール。
【請求項５】
トイレットペーパーのティッシュソフトネス測定装置ＴＳＡによる、柔らかさＴＳ７が１１ｄＢＶ２ｒｍｓ以上２５ｄＢＶ２ｒｍｓ以下、滑らかさＴＳ７５０が１６ｄＢＶ２ｒｍｓ以上４０ｄＢＶ２ｒｍｓ以下、剛性Ｄが２．２ｍｍ／Ｎ以上３．４ｍｍ／Ｎ以下、である請求項１から４のいずれかに記載のシャワートイレ用トイレットロール。
【発明の詳細な説明】
【技術分野】
【０００１】
本発明は、２プライに積層されたトイレットペーパーをロール状に巻取ったシャワートイレ用トイレットロールに関する。
【背景技術】
【０００２】
近年、日本では、シャワートイレが普及しており、シャワートイレ用のトイレットロールも上市されている。シャワートイレ用のトイレットロールには、通常のトイレットロールと比較して、吸水量が多く、かつ、破れにくい、という性質が求められる。そこで、シャワートイレ用のトイレットロールにおいては、２プライの各々の原紙に別々にエンボス加工を施す、いわゆるダブルエンボス加工により、シート間に空気層を作り、トイレットロールの吸水量を上げる方法が一般的に用いられている。
【０００３】
シャワートイレ用にかかわらず、風合い、拭き取りやすさ、吸収性等を確保するために、ダブルエンボス加工が施されたトイレットロールについての検討がなされている。例えば特許文献１には、ダブルエンボス加工が施された二枚重ね以上のトイレットロールであって、巻き密度が０．８２０ｍ／ｃｍ２以上０．９７０ｍ／ｃｍ２以下であることを特徴とするトイレットロールが開示されている。また、特許文献２には、同一のエンボスパターンを有する対のペーパーシートを、各ペーパーシートのエンボス凸面同士が近接して向き合うように接合して一体化した構成を有することを特徴とする２プライ以上のトイレットロールが開示されている。さらに、特許文献３には、２枚以上の薄葉紙を重ねてなるトイレットロールにおいて、少なくとも一枚の薄葉紙がエンボスを有し、そのエンボスの凸部の頂部に塗布された接着剤によって隣接する薄葉紙に接着されており、その薄葉紙同士の接着に用いられる接着剤は、水性接着基剤を水性の着色剤によって着色したものであることを特徴とするトイレットロールが開示されている。
【先行技術文献】
【特許文献】
【０００４】
【特許文献１】特開２００３−１９９６８７号公報
【特許文献２】特開２００３−１１６７４１号公報
【特許文献３】特開２００９−１７８４５４号公報
【発明の概要】
【発明が解決しようとする課題】
【０００５】
しかしながら、ダブルエンボス加工が施されたトイレットロールでは、エンボスを潰して紙厚が低くならないように、緩やかにロールを巻取らなければならず、巻長を長くすると、巻直径がＪＩＳ規格である直径１２０ｍｍを超え、家庭のトイレットペーパーホルダーに収まらなくなる場合があった。そのため、シャワートイレ用トイレットロールは、通常のトイレットロールと比較して、巻長が短く、ロール交換頻度が高いという問題があった。したがって、本発明は、以上の課題に鑑みてなされたものであり、丈夫で吸水性に優れ、かつ、交換頻度が低い、良質なシャワートイレ用トイレットロールを提供することを目的とする。
【課題を解決するための手段】
【０００６】
本発明の発明者らは、上記課題を解決するため、鋭意研究を行った。その結果、特有のパラメーター、原材料の配合、エンボス深さを調整することにより、上記の課題を解決できることを見出し、本発明を完成するに至った。具体的には、本発明は以下のものを提供する。
【０００７】
（１）本発明の第１の態様は、２プライに積層され、エンボスパターンが付与されたトイレットペーパーをロール状に巻取ったトイレットロールであって、前記エンボスパターンは、２プライの各々に設けられた、ダブルエンボスパターンであり、トイレットペーパーのシート１枚あたりの坪量が１３ｇ／ｍ２以上１９ｇ／ｍ２以下、紙厚が１．２ｍｍ／１０枚以上１．９ｍｍ／１０枚以下であり、巻長が２０ｍ以上４０ｍ以下、巻直径が１０４ｍｍ以上１２０ｍｍ以下、巻密度が０．５２ｍ／ｃｍ２以上０．９２ｍ／ｃｍ２以下、である、シャワートイレ用トイレットロールである。
【０００８】
（２）本発明の第２の態様は、（１）に記載のシャワートイレ用トイレットロールであって、ＪＩＳ  Ｐ  ８１１３に基づく、トイレットペーパーの、乾燥時の縦方向の引張強さＤＭＤＴが４００ｇｆ／２５ｍｍ以上１０００ｇｆ／２５ｍｍ以下、乾燥時の横方向の引張強さＤＣＤＴが９０ｇｆ／２５ｍｍ以上２３０ｇｆ／２５ｍｍ以下、であることを特徴とするものである。
【０００９】
（３）本発明の第３の態様は、（１）又は（２）に記載のシャワートイレ用トイレットロールであって、針葉樹晒クラフトパルプを２０質量％以上６０質量％以下含有することを特徴とするものである。
【００１０】
（４）本発明の第４の態様は、（１）から（３）のいずれかに記載のシャワートイレ用トイレットロールであって、エンボスパターンの深さが、１００μｍ以上３００μｍ以下であることを特徴とするものである。
【００１１】
（５）本発明の第５の態様は、（１）から（４）のいずれかに記載のシャワートイレ用トイレットロールであって、トイレットペーパーのティッシュソフトネス測定装置ＴＳＡによる、柔らかさＴＳ７が１１ｄＢＶ２ｒｍｓ以上２５ｄＢＶ２ｒｍｓ以下、滑らかさＴＳ７５０が１６ｄＢＶ２ｒｍｓ以上４０ｄＢＶ２ｒｍｓ以下、剛性Ｄが２．２ｍｍ／Ｎ以上３．４ｍｍ／Ｎ以下、であることを特徴とするものである。
【発明の効果】
【００１２】
本発明によれば、丈夫で吸水性に優れ、かつ、交換頻度が低い、良質なシャワートイレ用トイレットロールを提供することができる。
【図面の簡単な説明】
【００１３】
【図１】本発明のシャワートイレ用トイレットロールの外観を示す斜視図である。
【図２】ロール表面のエンボスパターンの撮影画像を示す図である。
【図３】エンボスパターンの深さの測定方法を示す図である。
【図４】エンボスパターンの深さの測定方法を示す図である。
【図５】エンボスパターンの深さの測定方法を示す図である。
【図６】エンボスパターンの深さの測定方法を示す図である。
【図７】ロールの内巻側が軸方向に飛び出した不良品の撮影画像を示す図である。
【図８】エンボスパターンの深さを測定する際に、任意のエンボス１０個を選ぶ様子を模式的に示す図である。
【図９】エンボス処理の工程を示す図である。
【発明を実施するための形態】
【００１４】
以下、本発明の実施形態について詳細に説明するが、以下の実施形態は例示の目的で提示するものであり、本発明は、以下に示す実施形態に、何ら限定されるものではない。
【００１５】
＜シャワートイレ用トイレットロール＞
本発明のシャワートイレ用トイレットロール１は、図１及び図２に示すように、２プライに積層され、エンボスパターンが付与されたトイレットペーパー１ｘをロール状に巻取ったトイレットロールであって、エンボスパターンは、２プライの各々に設けられた、ダブルエンボスパターンであり、トイレットペーパー１ｘのシート１枚あたりの坪量が１３ｇ／ｍ２以上１９ｇ／ｍ２以下、紙厚が１．２ｍｍ／１０枚以上１．９ｍｍ／１０枚以下であり、巻長が２０ｍ以上４０ｍ以下、巻直径ＤＲが１０４ｍｍ以上１２０ｍｍ以下、巻密度が０．５２ｍ／ｃｍ２以上０．９２ｍ／ｃｍ２以下、である。
【００１６】
また、トイレットペーパー１ｘの表面のうち、ロール外側に指向した表面をロール表面１ａ（トイレットペーパー１ｘの表面）と称し、ロール中心部に指向した表面をロール裏面１ｂ（トイレットペーパー１ｘの裏面）と称する。
【００１７】
［巻長］
シャワートイレ用トイレットロール１の巻長が２０ｍ以上４０ｍ以下であることにより、シャワートイレ用トイレットロール１の交換頻度を低くすることができる。また、シャワートイレ用トイレットロールの交換頻度をより低くするために、巻長は、２７ｍ以上４０ｍ以下であることが好ましく、３０ｍ以上４０ｍ以下であることがより好ましい。
【００１８】
［巻直径］
シャワートイレ用トイレットロール１の巻直径ＤＲが１０４ｍｍ以上１２０ｍｍ以下であることにより、シャワートイレ用トイレットロール１の巻長を好適な範囲に維持しつつ、シャワートイレ用トイレットロール１がトイレットペーパーホルダーに容易に収容されるものとなる。また、巻直径ＤＲを上記の範囲内にすることにより、高級感のある見栄えとなる。また、巻直径ＤＲは、１０８ｍｍ以上１２０ｍｍ以下であることが好ましく、１１２ｍｍ以上１２０ｍｍ以下であることがより好ましい。
【００１９】
［巻密度］
本発明においては、シャワートイレ用トイレットロール１の巻密度が０．５２ｍ／ｃｍ２以上０．９２ｍ／ｃｍ２以下である。ここで、ロールを硬く巻き過ぎると、内巻のトイレットペーパー１ｘに過大な押圧が加わり、内巻のトイレットペーパー１ｘに設けたエンボスが潰れて、使用時に美粧性が低下する。一方、ロールを弱く巻き過ぎると、エンボスは潰れないが、巻直径ＤＲが大きくなって、シャワートイレ用トイレットロール１のトイレットペーパーホルダーへの装着が困難になったり、内巻の巻付け力が弱くなり過ぎて、図７の写真に示すように、ロールの内巻側が軸方向に飛び出して不良品が生じたりする。このようなことから、本明細書では、ロールの巻き強さを表すための因子として、巻密度を規定した。
【００２０】
巻密度は、（巻長×プライ数）÷（ロールの断面積）で表される。ロールの断面積は、｛ロールの外径（巻直径ＤＲ）部分の断面積｝−（コア外径ＤＩ部分の断面積）で表される。コア外径ＤＩは、ロールの中心孔の直径である。
【００２１】
例えば、巻長３６ｍ、２プライ、巻直径ＤＲ１１６ｍｍ、コアの外径３９ｍｍの場合、巻密度＝（３６ｍ×２）÷｛３．１４×(１１６ｍｍ÷２÷１０)２−３．１４×(３９ｍｍ÷２÷１０)２}＝０．７７ｍ／ｃｍ２となる。トイレットロール１にコアが無い場合は、中心孔の直径をコア外径ＤＩとする。
【００２２】
巻密度が０．５２ｍ／ｃｍ２以上０．９２ｍ／ｃｍ２以下であることにより、巻直径ＤＲが適切な範囲に維持されて、シャワートイレ用トイレットロール１が、トイレットペーパーホルダー等に収まりやすくなるとともに、内巻の巻付け力が適切なものとなり、ロールの内巻側が軸方向に飛び出して（ロールの保形性が劣り）、不良品となることがなく、シートの柔らかさも好適に維持されるほか、トイレットペーパー１ｘに設けたエンボスが潰れることなく、使用時の美粧性が維持され、満足感も向上する。巻密度は、０．６０ｍ／ｃｍ２以上０．８７ｍ／ｃｍ２以下であることが好ましく、０．７０ｍ／ｃｍ２以上０．８２ｍ／ｃｍ２以下であることがより好ましい。
【００２３】
［坪量］
トイレットペーパー１ｘのシート１枚あたりの坪量は、１３ｇ／ｍ２以上１９ｇ／ｍ２以下であり、このときの紙厚は１．２ｍｍ／１０枚以上１．９ｍｍ／１０枚以下である。坪量及び紙厚が上記の範囲内のものであることにより、巻長、巻直径ＤＲ、巻密度、を上述の範囲に調整しやすくなる。トイレットペーパー１ｘの１枚あたりの坪量及び紙厚を上記範囲に調整する方法としては、原紙ウェブのカレンダー条件（カレンダー処理後の紙厚及び比容積、カレンダー処理前後の紙厚差）及びエンボス条件を規定する方法を挙げることができる。
【００２４】
トイレットペーパー１ｘのシート１枚あたりの坪量及び紙厚が上記の範囲内のものであることにより、トイレットペーパー１ｘの強度や使用感（嵩高さ）が好適に維持されるとともに、トイレットペーパー１ｘの巻直径ＤＲも適切な範囲に維持されて、トイレットペーパーホルダーに収まりやすくなる。また、ボリューム感があり、ごわごわ感のあまりないトイレットペーパー１ｘ及びシャワートイレ用トイレットロール１を得ることができる。トイレットペーパー１ｘのシート１枚あたりの坪量は、１４ｇ／ｍ２以上１８ｇ／ｍ２以下であることが好ましく、１５ｇ／ｍ２以上１７ｇ／ｍ２以下であることがより好ましい。トイレットペーパー１ｘの紙厚は、１．３ｍｍ／１０枚以上１．８ｍｍ／１０枚以下であることが好ましく、１．４ｍｍ／１０枚以上１．７ｍｍ／１０枚以下であることがより好ましい。
【００２５】
［エンボスパターン］
本発明のシャワートイレ用トイレットロール１（トイレットペーパー１ｘ）は、エンボス加工が施されてなるものであり、エンボスパターンを有している。また、本発明におけるエンボスパターンは、トイレットペーパー１ｘの表面、裏面側の各シートをそれぞれエンボス処理した後、それぞれのシートのエンボスの凸面同士を内側にしてプライアップして２プライにする、いわゆるダブルエンボスである。エンボスパターンをこのようなダブルエンボスパターンにすることにより、シート間に空気層を作り、トイレットロールの吸水量を上げることができ、シャワートイレ用に適したトイレットロールを得ることができる。また、２プライ積層する際には、プライボンドグルー（糊）やナーリング（エッジエンボス）を用いることができるが、エンボスの潰れにくさの観点から、プライボンドグルーを用いる方が好ましい。
【００２６】
本発明のシャワートイレ用トイレットロール１において、エンボスパターンの深さが、１００μｍ以上３００μｍ以下であることが好ましい。エンボスパターンの深さが上記の範囲内のものであることにより、ロールを硬く巻いてもエンボスパターンが潰れにくくなり、エンボスパターンの凹凸の度合いが好適に維持されて、トイレットペーパー１ｘの嵩が適度なものとなり、シートの柔らかさを好適に維持することができるようになるとともに、シャワートイレ用トイレットロール１をトイレットペーパーホルダーに装着しやすい状態を維持することもできる。エンボスパターンの深さは、１２０μｍ以上２８０μｍ以下であることがより好ましく、１５０μｍ以上２５０μｍ以下であることが更に好ましい。
【００２７】
エンボスパターンの深さは、図９に示すようにエンボス加工を施す工程において、エンボスロール３と対向するゴムロール４のニップ幅を適宜調整して制御することができる。ニップ幅は、ロールの特性によっても異なるが、２０ｍｍから５０ｍｍであることが好ましく、２５ｍｍから４５ｍｍであることがより好ましく、３０ｍｍから４０ｍｍであることが更に好ましい。ニップ幅を上記の範囲内のものとすることにより、エンボスパターンの表裏差が適切に維持されるとともに、紙厚が好適に維持されてロールの巻直径ＤＲが適切なものとなり、シートの柔らかさについても好適に維持される。ニップ幅は、カーボン紙を用いて測定することができる。測定方法としては、まず、エンボスロール３のニップを逃がし、カーボン紙と一般的なコピー用紙を重ねてセットする。次に、エンボスロール３にニップをかける。その後、ニップを逃がし、カーボン紙とコピー用紙を取り外す。エンボスロール３でニップがかかっていた部分のカーボン紙の色がコピー用紙に転写されるので、ニップ幅を測定することができる。なお、エンボスロール３の材質は、金属であることが好ましい。
【００２８】
エンボスロールの凹凸が深ければニップ幅を狭くし、エンボスロールの凹凸が浅ければニップ幅を広くすることで、エンボスパターンの深さを調整できる。また、エンボスパターンの深さを確保するよう、ロールを巻く強さを調整できる。例えば、エンボスパターンの深さが大きくなると、ロールを巻く際にエンボスパターンが潰れやすくなるので、ロールを巻く強さを弱くすることで、エンボスパターンの深さを調整できる。
【００２９】
エンボスパターンの深さは、マイクロスコープを用いてエンボスパターンの高低差を測定して求める。なお、ロール表面１ａ及びロール裏面１ｂそれぞれから測定し、測定値が大きい方の面の値を、最終的なエンボスパターンの深さとする。
【００３０】
マイクロスコープとしては、ＫＥＹＥＮＣＥ社製の製品名「ワンショット３Ｄ測定マクロスコープ  ＶＲ−３１００」を使用することができる。マイクロスコープの画像の観察・測定・画像解析ソフトウェアとしては、製品名「ＶＲ−Ｈ１Ａ」を使用することができる。また、測定条件は、倍率１２倍、視野面積２４ｍｍ×１８ｍｍの条件で測定する。なお、測定倍率と視野面積は、求めるエンボスパターンの大きさによって、適宜変更してもよい。
【００３１】
まず、図３に示すように、エンボスパターンの周縁ｆｒの最長部ａを求める。図４（ａ）は、マイクロスコープによるＸ−Ｙ平面上の高さプロファイルを示し、トイレットペーパー１ｘ表面の高さが濃淡で表されることがわかる。図４（ａ）の濃色部位が個々のエンボスパターンを示し、図４（ａ）から１つのエンボスパターンの最長部ａを見分けることができる。この最長部ａを横切る線分Ａ−Ｂを引くと、図４（ｂ）に示すようにエンボスパターンの高さ（測定断面曲線）プロファイルが得られる。ここで、Ｘ−Ｙ平面画像の色の濃淡で、エンボスパターンの凸部（非エンボス部）と凹部がわかるので、凸部と凹部が隣接している部分を横切るように線分Ａ−Ｂを決めればよい。
【００３２】
ここで、図４（ｂ）の高さプロファイルは、実際のトイレットペーパー１ｘの試料表面の凹凸を表す（測定）断面曲線Ｔであるが、ノイズ（トイレットペーパー１ｘの表面に繊維塊があったり、繊維がヒゲ状に伸びていたり、繊維のない部分に起因した急峻なピーク）をも含んでおり、凹凸の高低差の算出にあたっては、このようなノイズピークを除去する必要がある。そこで、図５に示すように、高さプロファイルの断面曲線Ｔから「輪郭曲線」Ｕを計算し、この輪郭曲線Ｕのうち、上に凸となる２つの変曲点Ｐ１，Ｐ２と、変曲点Ｐ１，Ｐ２で挟まれる最小値を求め、深さの最小値Ｍｉｎとする。さらに、変曲点Ｐ１，Ｐ２の深さの値の平均値を深さの最大値Ｍａｘとする。
【００３３】
このようにして、エンボスパターンの深さ＝最大値Ｍａｘ−最小値Ｍｉｎとし、変曲点Ｐ１，Ｐ２のＸ−Ｙ平面上の距離（長さ）を最長部ａの長さと規定する。なお、「輪郭曲線」は、断面曲線Ｔからλｃ：８００μｍ（ただし、λｃはＪＩＳ−Ｂ０６０１「３．１．１．２」に記載の「粗さ成分とうねり成分との境界を定義するフィルタ」）より短波長の表面粗さの成分を低域フィルタによって除去して得られる曲線である。なお、λｃを、隣接するエンボスパターン同士のＰ１の間隔（これを、エンボスピッチという）以上に設定すると、ピークをノイズと認識してしまう可能性があるので、λｃをエンボスピッチ未満とする。例えば、エンボスピッチが８００μｍ以下の場合、例えばλｃ：２５０μｍに設定する。隣接するエンボスパターン同士のＰ１の間隔は、図５の左又は右に繋がる次のエンボスパターンについて同様にＰ１，Ｐ２を求め、隣接するエンボスパターン同士でＰ１、Ｐ２、Ｐ１と並ぶときの２つのＰ１の間隔である。
【００３４】
同様にして、図４（ａ）において最長部ａに垂直な方向での最長部ｂについてもエンボスパターンの深さを測定し、最長部ａとｂの各エンボスパターンの深さのうち、大きい方の値をエンボスパターンの深さとして採用する。以上の測定を、トイレットペーパー１ｘのロール表面１ａ及びロール裏面１ｂの任意の１０個のエンボスパターン２（図８参照）について行い、その平均値をロール表面１ａ及びロール裏面１ｂそれぞれのエンボスパターンの深さとして採用し、最終的には、上記のとおりロール表面１ａ及びロール裏面１ｂの測定値が大きい方の面の値をエンボスパターン深さとする。最長部ａと最長部ｂは、上記したトイレットペーパー１ｘの１０個のエンボスパターン２についての個々のａ、ｂの値を平均した値を用いる。ただし、図６に示すように、エンボスパターンが流れ方向（ＭＤ方向）につながっている場合、最長部ａが巻長と同じになってしまい、高低差が得られず、凹部の深さを測定できない。そこで、エンボスパターンが繋がる方向（ＭＤ方向）に直交する幅Ｗ方向に、エンボスパターンを跨ぐように線分Ａ−Ｂを引き、凹部の深さを測定することができる。同様に、エンボスパターンが幅Ｗ方向（ＣＤ方向）につながっている場合、流れ方向（ＭＤ方向）に、エンボスパターンを跨ぐように線分Ａ−Ｂを引き、凹部の深さを測定する。
【００３５】
なお、エンボスパターンの形状は、長方形、正方形、丸形、長丸形等、特に制限はない。また、上記に示したエンボスパターンの大きさ及びエンボスパターンの面積率（個数）を適宜調整して、巻直径ＤＲや巻密度を調整することができる。
【００３６】
また、エンボスパターンの深さを求める際、任意の１０個のエンボスパターン２を選定する際には、図８に示すように、シャワートイレ用トイレットロール１の最外巻のトイレットペーパー１ｘの端縁１ｅから、シャワートイレ用トイレットロール１の巻長２０％に相当する所定の位置Ｍ１にあるエンボスパターン２の中から任意の１０個を選ぶ。このとき、エンボスパターン２の中心が位置Ｍ１を通っている必要はなく、位置Ｍ１上にあるエンボスパターン２を上述のマイクロスコープの視野内に入れ、最長部ａ、ｂを見極めればよい。
【００３７】
位置Ｍ１上にエンボスパターン２が１０個未満しか存在しない場合は、位置Ｍ１上のエンボスパターン２に隣接する外巻側のエンボスパターン２の群２Ｆ、又は位置Ｍ１上のエンボスパターン２に隣接する内巻側のエンボスパターン２の群２Ｅの中から不足する個数のエンボスを選べばよい。なお、位置Ｍ１がミシン目にあたる場合は、ミシン目に隣接する外巻側のエンボスパターン２の群を対象に測定する。
【００３８】
［コア外径］
また、本発明のシャワートイレ用トイレットロール１の芯の外径である、コア外径ＤＩは、２５ｍｍ以上４８ｍｍ以下であることが好ましく、３５ｍｍ以上４６ｍｍ以下であることがより好ましく、３７ｍｍ以上４３ｍｍ以下であることが更に好ましい。コア外径ＤＩが上記の範囲内のものであることにより、シャワートイレ用トイレットロール１の巻密度を好適に維持しつつ、シャワートイレ用トイレットロール１を、トイレットペーパーホルダーに収まりやすくすることができ、加えて、製造時のシャワートイレ用トイレットロール１の取扱性も良好となる。また、シャワートイレ用トイレットロール１のコアの質量は２．８ｇ以上５．５ｇ以下であることが好ましく、３．５ｇ以上５．０ｇ以下であることがより好ましく、４．０ｇ以上４．６ｇ以下であることが更に好ましい。コア質量を上記の範囲内にすることにより、本願のような長尺のシャワートイレ用トイレットロール１に適した、良好なコアの強度とコアのコストを実現することができる。コアの質量は、ロール幅１１４ｍｍの質量とし、１１４ｍｍ以外のコアの質量は、比例計算で算出できる。
【００３９】
［比容積］
トイレットペーパー１ｘの比容積は７．５ｃｍ３／ｇ以上１２．０ｃｍ３／ｇ以下であることが好ましい。トイレットペーパー１ｘの比容積が上記の範囲内のものであることにより、シートの柔らかさが良好なものとなり、バルク（嵩高さ）が好適に維持され、水分の吸収性が良好に維持されるとともに、巻直径ＤＲが大きくなり過ぎることがない。上記比容積は、８．１ｃｍ３／ｇ以上１１．３ｃｍ３／ｇ以下であることがより好ましく、８．７ｃｍ３／ｇ以上１０．７ｃｍ３／ｇ以下であることが更に好ましい。
【００４０】
［ＤＭＤＴ、ＤＣＤＴ］
トイレットペーパー１ｘ（２プライに積層したシート）のＪＩＳ  Ｐ  ８１１３に基づく乾燥時の縦方向の引張強さをＤＭＤＴ（Ｄｒｙ  Ｍａｃｈｉｎｅ  Ｄｉｒｅｃｔｉｏｎ  Ｔｅｎｓｉｌｅ  ｓｔｒｅｎｇｔｈ）、乾燥時の横方向の引張強さをＤＣＤＴ（Ｄｒｙ  Ｃｒｏｓｓ  Ｄｉｒｅｃｔｉｏｎ  Ｔｅｎｓｉｌｅ  ｓｔｒｅｎｇｔｈ）としたとき、ＤＭＤＴが４００ｇｆ／２５ｍｍ以上１０００ｇｆ／２５ｍｍ以下であることが好ましく、５００ｇｆ／２５ｍｍ以上９００ｇｆ／２５ｍｍ以下であることがより好ましく、６００ｇｆ／２５ｍｍ以上８００ｇｆ／２５ｍｍ以下であることが更に好ましい。また、ＤＣＤＴは、９０ｇｆ／２５ｍｍ以上２３０ｇｆ／２５ｍｍ以下であることが好ましく、１１０ｇｆ／２５ｍｍ以上１９０ｇｆ／２５ｍｍ以下であることがより好ましく、１３０ｇｆ／２５ｍｍ以上１７０ｇｆ／２５ｍｍ以下であることが更に好ましい。ＤＭＤＴ及びＤＣＤＴが上記の範囲内のものであることにより、シートが破れにくくなるとともに、触った時の紙の丈夫さも良好となる。なお、引張強さの測定は、引張速度３００ｍｍ／ｍｉｎの条件で行う。また、引張強さは、公知の方法で調整することができる。
【００４１】
なお、上記においては、トイレットペーパー１ｘの抄紙の流れ方向を「縦方向」とし、流れ方向に直角な方向を「横方向」とする。
【００４２】
［柔らかさＴＳ７、滑らかさＴＳ７５０、剛性Ｄ］
トイレットペーパー１ｘのティッシュソフトネス測定装置ＴＳＡ（ｅｍｔｅｃ社製；Ｔｉｓｓｕｅ  Ｓｏｆｔｎｅｓｓ  Ａｎａｌｙｚｅｒ）上のソフトウェアにて自動的に取得した、６５００Ｈｚを含むスペクトルの極大ピークの強度（ＴＳ７）が１１ｄＢＶ２ｒｍｓ以上２５ｄＢＶ２ｒｍｓ以下であり、１３ｄＢＶ２ｒｍｓ以上２３ｄＢＶ２ｒｍｓ以下であることが好ましく、１５ｄＢＶ２ｒｍｓ以上２１ｄＢＶ２ｒｍｓ以下であることがより好ましい。このＴＳ７は、トイレットペーパー１ｘの柔らかさの指標であり、ＴＳ７が上記の範囲内のものとなることにより、トイレットペーパー１ｘ及びシャワートイレ用トイレットロール１の柔らかさがバランスよく維持される。
【００４３】
さらに、トイレットペーパー１ｘについて、ＴＳＡ上のソフトウェアにて自動的に取得した、低周波数側からの最初のスペクトルの極大ピークの強度（ＴＳ７５０）が１６ｄＢＶ２ｒｍｓ以上４０ｄＢＶ２ｒｍｓ以下であり、２０ｄＢＶ２ｒｍｓ以上３６ｄＢＶ２ｒｍｓ以下であることが好ましく、２４ｄＢＶ２ｒｍｓ以上３２ｄＢＶ２ｒｍｓ以下であることがより好ましい。このＴＳ７５０は、トイレットペーパー１ｘの滑らかさの指標であり、ＴＳ７５０が上記の範囲内のものとなることにより、トイレットペーパー１ｘ及びシャワートイレ用トイレットロール１の平滑さがバランスよく維持される。
【００４４】
加えて、トイレットペーパー１ｘについて、ティッシュソフトネス測定装置ＴＳＡにより、試料台に設置したトイレットペーパー１ｘのサンプルに対し、ブレード付きロータを回転させずに１００ｍＮと６００ｍＮの押し込み圧力でそれぞれ上から押し込んだとき、押し込み圧力１００ｍＮと６００ｍＮの間での上記サンプルの上下方向の変形変位量で表される、剛性Ｄの測定値が２．２ｍｍ／Ｎ以上３．４ｍｍ／Ｎ以下であり、２．４ｍｍ／Ｎ以上３．２ｍｍ／Ｎ以下であることが好ましく、２．６ｍｍ／Ｎ以上３．０ｍｍ／Ｎ以下であることがより好ましい。Ｄが上記の範囲内のものとなることにより、トイレットペーパー１ｘのクッション性がバランスよく維持される。
【００４５】
ティッシュソフトネス測定装置ＴＳＡを使用したＴＳ７、ＴＳ７５０及びＤの測定方法や、これに用いられる測定装置については、例えば、特開２０１３−２３６９０４号公報に詳細に記載されている。ティッシュソフトネス測定装置ＴＳＡを使用した各種測定方法については、上記の特許文献を参照されたい。なお、ＴＳ７５０、ＴＳ７、及びＤについても、最外巻のトイレットペーパー１ｘの端縁１ｅから、シャワートイレ用トイレットロール１の巻長の２０％に相当する位置のトイレットペーパー１ｘのサンプルを用い、測定面は、上記のエンボスパターンの深さとして採用した面と同じ面とする。
【００４６】
［吸水度］
トイレットペーパー１ｘの（２プライに積層したシート）の旧ＪＩＳ  Ｓ  ３１０４に基づく吸水度は、７．０秒以下であることが好ましく、５．０秒以下であることがより好ましく、３．０秒以下であることが更に好ましい。吸水度は、短時間であることが好ましく、上記時間の範囲内であることにより、吸水性が良好に維持される。なお、水を滴下する際は、トイレットペーパー１ｘの表面側に滴下する。
【００４７】
［ほぐれやすさ］
トイレットペーパー１ｘを１枚に剥がしたときのＪＩＳ  Ｐ  ４５０１に基づくほぐれやすさは、８．０秒以上６０．０秒以下であることが好ましく、８．０秒以上４５．０秒以下であることがより好ましく、８．０秒以上３０．０秒以下であることが更に好ましい。ほぐれやすさは、短時間であることが好ましく、上記時間の範囲内であることにより、トイレでの水解性が良好に維持され、シャワートイレにおけるトイレットペーパー１ｘが水に濡れたときの耐水性も良好になる。
【００４８】
＜トイレットペーパー＞
トイレットペーパー１ｘは木材パルプ１００質量％からなるものであってもよく、古紙パルプ、非木材パルプ、脱墨パルプ、液体飲料用紙パック古紙等を含んでよいが、品質の観点から５０％以下とすることが好ましい。目標とする品質を得るためには、ＮＢＫＰ（針葉樹晒クラフトパルプ）の含有率が２０質量％以上６０質量％以下であることが好ましく、３０質量％以上５０質量％以下であることがより好ましく、３５質量％以上４５質量％以下であることが更に好ましい。また、ＬＢＫＰ（広葉樹晒クラフトパルプ）の含有率が４０質量％以上８０質量％以下であることが好ましく、５０質量％以上７０質量％以下であることがより好ましく、５５質量％以上６５質量％以下であることが更に好ましい。
【００４９】
なお、上記のＬＢＫＰとしては、ユーカリ属グランディス及びユーカリグロビュラスに代表される、フトモモ科ユーカリ属の材種から形成されるパルプが好ましい。
【００５０】
なお、トイレットペーパー１ｘに適正な強度を確保するために、通常の手段で原料配合し、パルプ繊維の叩解処理を行うことにより強度調整を行うことができる。目標の品質を得るための叩解としては、市販のバージンパルプに対して、ＪＩＳ  Ｐ  ８１２１で測定されるカナダ標準ろ水度で、叩解前後におけるろ水度の差を０ｍｌ以上１５０ｍｌ以下、より好ましくは１０ｍｌ以上１００ｍｌ以下、更に好ましくは２０ｍｌ以上７０ｍｌ以下に低減させる叩解処理を挙げることができる。
【００５１】
トイレットペーパー１ｘは、紙料にバージン系原料を使用する場合は、一定範囲の繊維長及び繊維粗度を有する針葉樹クラフトパルプと広葉樹クラフトパルプを特定の範囲で配合して抄紙することができる。紙料への添加剤としては最終製品の要求品質に応じ、デボンダー柔軟剤を含めた柔軟剤、嵩高剤、染料、分散剤、乾燥紙力増強剤、濾水向上剤、ピッチコントロール剤、吸収性向上剤等を用いることができる。湿潤紙力増強剤は使用しないことが好ましい。トイレットペーパー１ｘの紙料に古紙原料を使用する場合も、上記バージン系の場合と同様の処理を行う。
【００５２】
［トイレットペーパーの製造方法］
トイレットペーパー１ｘは、例えば（１）抄紙及びクレーピング、（２）エンボス処理（図９参照）、（３）ロール巻取り加工の順で製造することができる。なお、プライアップの際には、トイレットペーパー１ｘの表面、裏面側の各シートをそれぞれエンボス処理した後、それぞれのシートのエンボスの凸面同士を内側にしてプライアップして２プライにする。また、２プライ積層する際には、プライボンドグルー（糊）やナーリング（エッジエンボス）を用いることができる。
【００５３】
本発明は上記した実施形態に限定されず、本発明の思想と範囲に含まれる様々な変形及び均等物に及ぶことはいうまでもない。
【実施例】
【００５４】
ＮＢＫＰ及びＬＢＫＰの含有率が、表１及び表２に記載の数値となるように配合し、（１）抄紙及びクレーピング、（２）エンボス処理（図９参照）、（３）ロール巻取り加工の工程を経て、実施例１から実施例１３、比較例１から比較例８のトイレットペーパー及びシャワートイレ用トイレットロールを製造した。
【００５５】
以下の評価を行った。
【００５６】
坪量：ＪＩＳ  Ｐ８１２４に基づいて測定し、シート１枚あたりに換算した。
【００５７】
紙厚：シックネスゲージ（尾崎製作所製のダイヤルシックネスゲージ「ＰＥＡＣＯＣＫ」）を用いて測定した。測定条件は、測定荷重３．７ｋＰａ、測定子直径３０ｍｍで、測定子と測定台の間に試料を置き、測定子を１秒間に１ｍｍ以下の速度で下ろしたときのゲージを読み取った。シートを２プライに積層したトイレットペーパーを５組重ねて、１０枚分として測定を行った。また、測定を１０回繰り返して測定結果を平均した。
【００５８】
乾燥時の縦方向引張強さＤＭＤＴと乾燥時の横方向引張強さＤＣＤＴ：ＪＩＳ  Ｐ  ８１１３に基づいて、２プライに積層したトイレットペーパーにつき、破断までの最大荷重をｇｆ／２５ｍｍの単位で測定した。引張強さの測定は、引張速度３００ｍｍ／ｍｉｎの条件で行った。
【００５９】
ロールの巻直径ＤＲ、コア外径ＤＩ：ムラテックＫＤＳ株式会社製ダイヤメータールールを用いて測定した。測定は、１０個のロールを測定し、測定結果を平均した。
【００６０】
ロールの巻密度、エンボスパターンの深さ、柔らかさＴＳ７、滑らかさＴＳ７５０、剛性Ｄは上述の方法で測定した。なお、ロールの巻密度は、ロールの巻直径ＤＲの測定に用いた１０個のロールを測定し、測定結果を平均した。
【００６１】
巻長：トイレットロールのミシン目とミシン目の間のシートについて、１０シート分の長さを実測した。その後、ロールのシート数を実測し、巻長は１０シート分の長さとシート数から比例計算で求めた。例えば、１０シート分の長さが１．１４ｍ、シート数が３１６シートの場合、１．１４ｍ×（３１６／１０）＝３６ｍとなる。なお、ミシン目がない場合は、実測することにより巻長を求めた。
【００６２】
官能評価は、モニター２０人によって行った。評価基準は５点満点で行った。評価基準が３点以上であれば良好である。
なお、上記の測定は、ＪＩＳ  Ｐ  ８１１１に規定する温湿度条件下（２３±１℃、５０±２％ＲＨ）で平衡状態に保持後に行った。
【００６３】
得られた結果を表１、表２に示す。
【００６４】
【表１】
2019010366.tif 000003
【００６５】
【表２】
2019010366.tif 000004
【００６６】
以上より、本発明のシャワートイレ用トイレットロールは、ごわごわ感が少なく、ロールの交換頻度が低く、トイレットペーパーホルダーへ装着しやすく、また、使用感、ボリューム感、高級感、満足感、紙の丈夫さ、柔らかさ、滑らかさ及びクッション性が良好であることが分かる。
【符号の説明】
【００６７】
１    シャワートイレ用トイレットロール
１ａ  ロール表面
１ｂ  ロール裏面
１ｅ  トイレットペーパーの最外巻の端縁
１ｘ  トイレットペーパー
２    エンボスパターン
３    エンボスロール
４    ゴムロール
【図１】
2019010366.tif 000005
【図２】
2019010366.tif 000006
【図３】
2019010366.tif 000007
【図４】
2019010366.tif 000008
【図５】
2019010366.tif 000009
【図６】
2019010366.tif 000010
【図７】
2019010366.tif 000011
【図８】
2019010366.tif 000012
【図９】
2019010366.tif 000013